【手続補正書】
【提出日】平成23年8月17日(2011.8.17)
【手続補正１】
【補正対象書類名】明細書
【補正対象項目名】００３２
【補正方法】変更
【補正の内容】
【００３２】
ポリエステル−ポリアミド分散体は、分散ポリマーとマトリックス相ポリマーからなる多相系と表現し得る。分散ポリマーは、マトリックスポリマー全体に分散された多数の小粒子を含む不連続相である。マトリックスポリマーは連続相であり、ポリマーは分離した単位に分けられておらず、常に自身と接している。換言すると、通常１つのマトリックス層しか存在しないが、分散ポリマー粒子は多数存在する。従って技術的には、各粒子がそれ自身の相であるので、分散成分は多相と見なされ得る。しかしながら、その記述では、各粒子は他の粒子と同じ平衡特性を有する。本発明の目的にとって、用語「分散相」または「分散ポリマー」または「分散ポリマー相」は、連続相中に存在する不連続成分の分離した粒子の全体を意味する。
【手続補正２】
【補正対象書類名】明細書
【補正対象項目名】００３３
【補正方法】変更
【補正の内容】
【００３３】
スルホン化ポリエステルポリマーは、通常、官能化金属スルホネートに由来する金属スルホネートを含んでなる。用語「官能化金属スルホネート」は、式：Ｒ−ＳＯ３Ｍ［式中、Ｍは金属イオンであり、Ｒは、官能化金属塩をポリエステル或いはその各モノマーまたはオリゴマーと反応させる官能基を少なくとも１個含有する、脂肪族、芳香族または環状化合物である。］で示される化合物を表す。本発明において包含される官能化金属スルホネートは、脂肪族および芳香族のアルコール、カルボン酸、ジオール、ジカルボン酸、および多官能性のアルコール、カルボン酸、アミンおよびジアミンを包含するスルホン化コモノマーの、リチウム塩およびナトリウム塩である。一方、非官能性金属スルホネートは、Ｒ−ＳＯ３Ｍで示されるものであって、Ｒは官能基を含有しない。従って、用語「金属スルホネート」は、官能性金属スルホネートと非官能性金属スルホネートの両方を意味する。その例は、ポリエステル−ポリアミド系中で金属スルホネートとして作用することが知られている、スルホン化ポリスチレンまたはスルホン化ポリオレフィンである。
【手続補正３】
【補正対象書類名】明細書
【補正対象項目名】００３９
【補正方法】変更
【補正の内容】
【００３９】
Ｘによって表されたジオールは、エチレングリコール、１，３−プロパンジオール、１，４−ブタンジオール、１，５−ペンタンジオール、１，６−ヘキサンジオール、１，９−ノナンジオール、ジエチレングリコール、トリメチレングリコールのような脂肪族グリコール、シクロヘキサンジオール、シクロヘキサンジメタノールのような脂環式ジオールであり得、単独で又は２種以上を組み合わせて使用できる。それらのうち、エチレングリコール、ジエチレングリコールおよびシクロヘキサンジオールが好ましい。
【手続補正４】
【補正対象書類名】明細書
【補正対象項目名】００４１
【補正方法】変更
【補正の内容】
【００４１】
下記構造：
【化３】
2010536971.tif 000001
は、スルホイソフタル酸リチウム（ＬｉＳＩＰＡ）またはスルホン酸リチウム塩変性イソフタル酸を示す。塩形態のうち、ジカルボン酸、ジエステル、または予備反応低分子量オリゴマー、例えばリチウムスルホイソフタレートのビス−ヒドロキシエチルエステルが好ましい。金属スルホネート、この場合はリチウムスルホネートがジオール形態で存在することも可能である。可能な代替物は、ペンダント鎖の末端にスルホネート基を有するエチレングリコールである。ポリエステル分子の末端にスルホネートを配置することが提案されてきた。これは、溶融反応器または押出機のいずれかで、ポリエステルと安息香酸のスルホン化塩または他の単官能性種（例えばイセチオン酸）とを反応させるかまたは共重合させることによって達成され得る。
【手続補正５】
【補正対象書類名】明細書
【補正対象項目名】００５０
【補正方法】変更
【補正の内容】
【００５０】
金属スルホイソフタル酸由来金属スルホイソフタレートの典型的な濃度は、約０．０１〜約１５ｍｏｌ％の範囲であり、約０．０５〜約１０ｍｏｌ％の範囲がより好ましく、約０．１〜５ｍｏｌ％の範囲もまた好ましく、約０．２〜約４ｍｏｌ％および約０．４〜約２ｍｏｌ％の範囲も良好な操作範囲である。金属スルホネートの量は、ポリマー中のイオウおよび金属の量を測ることによって測定される。スルホネートがイソフタレート類に属する場合、スルホネートは、金属スルホイソフタル酸およびグリコールに由来する金属スルホイソフタレートであると記載でき、金属は、リチウム、ナトリウム、カリウム、カルシウム、亜鉛およびマンガンからなる群から選択される。
【手続補正６】
【補正対象書類名】明細書
【補正対象項目名】００６２
【補正方法】変更
【補正の内容】
【００６２】
これらのポリアミドは、末端基滴定によって測定して、２０００〜６０，０００の数平均分子量を有し得る。これらのポリアミドは、アミノカプロン酸同士の反応生成物、および／またはアジピン酸、イソフタル酸、テレフタル酸、１，４−シクロヘキサンジカルボン酸、レゾルシノールジカルボン酸またはナフタレンジカルボン酸を包含するジカルボン酸或いはそれらの混合物の基と、ｍ−キシリレンジアミン、ｐ−キシリレンジアミン、ヘキサメチレンジアミン、エチレンジアミンまたは１，４−シクロヘキサンジメチルアミンを包含するジアミン或いはそれらの混合物の基との反応生成物としても記載され得る。
【手続補正７】
【補正対象書類名】明細書
【補正対象項目名】００７２
【補正方法】変更
【補正の内容】
【００７２】
安定剤の濃度は、物品または組成物１，０００，０００部あたり安定剤１００〜１０，０００部の範囲でなければならない。良好な官能性のためには、安定剤の総量の少なくとも２％がポリエステルポリマー相中に存在すべきであり、安定剤の総量は物品１，０００，０００部あたり１０００〜６０００部の範囲でなければならず、物品１，０００，０００部あたり１２００〜３０００部が最も好ましいと考えられる。組成物は、実施例の部で示したような二成分または多成分ペレット技術で必ずしも調製されなくてもよく、一度にまたは段階的に全成分を溶融押出することによって調製され得る。
【手続補正８】
【補正対象書類名】明細書
【補正対象項目名】００７３
【補正方法】変更
【補正の内容】
【００７３】
共通事項
ポリ（エチレンテレフタレート）コポリマー樹脂（ＰＥＴ）は、連続溶融重合によって商業的に調製されており、以下ポリエステルと称する。このポリエステルは、Cleartuf（登録商標）MAXの商標で市販されている。この樹脂を、様々な粉砕再生組成物を添加して試験を実施するベース樹脂として、全試験において使用した。工業規格条件を用いて、空気中、１７７℃で６時間、ポリエステルを乾燥した。次いで、混合物をプレフォームに射出成形し、粉砕した。粉砕プレフォームをポリエステルと混合し、工業規格に従って乾燥し、射出成形した。２８ｇプレフォームツールを用いてArburg 420C（１１０トン）でプレフォームを射出成形した。HunterLab ColorQuest XEを用いてプレフォームの色を測定した。
【手続補正９】
【補正対象書類名】明細書
【補正対象項目名】００７４
【補正方法】変更
【補正の内容】
【００７４】
実施例１（比較）
前記ベースポリエステル樹脂を、約３％のナイロンと溶融混合した。この混合物からの粉砕プレフォームを、１０重量％濃度でポリエステルベース樹脂と混合した。プレフォームの色は３〜４ｂ＊ハンター単位の範囲で測定された。これらの結果を表Ｉに示す。
【手続補正１０】
【補正対象書類名】明細書
【補正対象項目名】００７５
【補正方法】変更
【補正の内容】
【００７５】
実施例２（比較）
ポリエステル樹脂を０．５ｍｏｌ％の酸単位ＬｉＳＩＰＡから調製し、ポリエステルの重量あたり約３％のナイロンを混合して溶融体とした。次いで、共通事項で示したように、この混合物を工業規格に従って乾燥し、プレフォームに射出成形し、粉砕した。共通事項で示したように、この粉砕再生材料をポリエステルベース樹脂に１０％濃度で添加した。プレフォームの色は、実施例１の色より著しく濃くなり、約３〜４ｂ＊ハンター単位から１６〜１８ｂ＊ハンター単位になった。これらの結果を表Ｉにまとめる。
【手続補正１１】
【補正対象書類名】明細書
【補正対象項目名】００７６
【補正方法】変更
【補正の内容】
【００７６】
実施例３
実施例２のポリエステルを、ポリエステルの重量あたり３０００ｐｐｍのIrganox（登録商標）1010と商業的に称されているペンタエリスリトールテトラキス（CAS No. 6683-19-8）と溶融混合した。共通事項に記載したのと同じリサイクル試験を実施した。ポリエステルの重量あたり３０００ｐｐｍのペンタエリスリトールテトラキスを添加した場合、プレフォームの色は、約１０ｂ＊低下した。これらの結果を表Ｉにまとめる。
【手続補正１２】
【補正対象書類名】明細書
【補正対象項目名】００７９
【補正方法】変更
【補正の内容】
【００７９】
実施例６
他の安定剤（酸化防止剤）を、ペンタエリスリトールテトラキスと同様に評価した。実施例２に記載したように０．５ｍｏｌ％ＬｉＳＩＰＡで変性したＰＥＴを、Arburg押出機で様々な安定剤および３％ナイロンと混合し、プレフォームに射出成形した。プレフォームを粉砕し、５％濃度で、共通事項で記載したようにＰＥＴに添加した。以下の安定剤も評価した：（トリス（２，４−ジ−（ｔｅｒｔ）−ブチルフェニル）ホスファイト）として知られているCIBA社（スイス国在）製Irgafos 168（登録商標）（CAS 31570-04-4）、ホスホン酸カルシウムとして知られているCIBA社（スイス国在）製Irgamod 195（登録商標）（CAS 65140-91-2）、およびビス（２，４−ジ−ｔ−ブチルフェニル）ペンタエリスリトールジホスファイトとして知られているCrompton社製Ultranox 626（登録商標）（CAS 26741-53-7）。結果を表Ｉにまとめる。